НЕСУЩАЯ СТРУКТУРА ДЛЯ БИТУМНОЙ МЕМБРАНЫ И СПОСОБ ЕЕ ИЗГОТОВЛЕНИЯ

1. Несущая структура (1) для битумных мембран, отличающаяся тем, что она содержит два или большее количество слоев волокон (3), содержащих гомогенную смесь органических волокон (31) и неорганических волокон (32), при этом между упомянутыми слоями проложена армирующая сетка (4); причем упомянутые волокна (3) ориентированы параллельно продольному направлению (L) несущей структуры (1) и уложены параллельно бок о бок и в чередующемся порядке; при этом в упомянутой смеси обеспечено массовое содержание органических волокон (31), составляющее от 50 масс. % до 90 масс. %, а остальную часть составляют неорганические волокна (32).
2. Несущая структура (1) по п. 1, отличающаяся тем, что упомянутая смесь содержит органические волокна (31), составляющие от 60 масс. % до 80 масс. %, а остальную часть составляют неорганические волокна (32).
3. Несущая структура (1) по любому из предыдущих пунктов, отличающаяся тем, что органические волокна (31) изготовлены из различных полимеров, пригодных для формования волокон, предпочтительно из: полиамидов, сложных полиэфиров и полимеров, содержащих эфирные или кетонные группы.
4. Несущая структура (1) по п. 1 или 2, отличающаяся тем, что она содержит связующее, предпочтительно из акриловой, стиролакриловой, стиролбутадиеновой, виниловой и подобных смол, возможно смешенных с натуральными связующими, полученными из крахмалов или целлюлозы растений.
5. Несущая структура (1) по п. 3, отличающаяся тем, что она содержит связующее, предпочтительно из акриловой, стиролакриловой, стиролбутадиеновой, виниловой и подобных смол, возможно смешенных с натуральными связующими, полученными из крахмалов или целлюлозы растений.
6. Несущая структура (1) по п. 4, отличающаяся тем, что количество связующего составляет от 5 масс. % до 15 масс. %, предпочтительно - от 5 масс. % до 10 масс. %.
7. Несущая структура (1) по п. 1 или 2, отличающаяся тем, что органические волокна (31) обладают линейной плотностью, составляющей от 1,1 дтекс до 17,0 дтекс, предпочтительно - от 2,8 дтекс до 6,7 дтекс, и штапельной длиной, составляющей от 38 мм до 120 мм, предпочтительно - от 50 мм до 100 мм.
8. Несущая структура (1) по п. 1 или 2, отличающаяся тем, что упомянутые неорганические волокна (32) являются стеклянными волокнами.
9. Несущая структура (1) по п. 8, отличающаяся тем, что стеклянные волокна (32) обладают линейной плотностью, составляющей от 1,1 дтекс до 6,7 дтекс, предпочтительно - от 1,7 дтекс до 4,4 дтекс, и штапельной длиной, составляющей от 25 мм до 80 мм, предпочтительно – от 30 мм до 50 мм.
2
2
10. Несущая структура (1) по п. 1 или 2, отличающаяся тем, что поверхностная плотность несущей структуры равна или больше 100 г/м, при этом удельная прочность превышает 0,60 даН/5 см/г/м.
11. Способ изготовления несущей структуры (1) для битумных мембран по любому из пп. 1-9, отличающийся тем, что осуществляют: смешивание органических волокон (31) и неорганических волокон (32) посредством повторяемых операций рыхления и смешивания на этапе приготовления к этапу чесания; комбинирование двух или большего количества слоев (3) волокон, полученных с использованием упомянутых операций смешивания, обработанных по сухому способу продуктов на чесальной машине; прокладывание между упомянутыми слоями армирующей сетки (4); скрепление несущей структуры посредством перепутывания волокон струями жидкости под высоким давлением; сушку и термофиксацию.
12. Способ по п. 11, отличающийся тем, что он включает дополнительный этап скрепления посредством введения связующего.
13. Способ по п. 11 или 12, отличающийся тем, что во время этапа перепутывания волокон струями жидкости несущую структуру (1) обрабатывают с использованием одной или большего количества балок для подачи водяных струй, причем воду подают под давлением, составляющим от 50 бар до 350 бар, предпочтительно – от 60 бар до 180 бар.
14. Способ по п. 11 или 12, отличающийся тем, что сушку и термофиксацию осуществляют в термокамере, нагреваемой горячим воздухом при температуре, составляющей от 200°C до 250°C, предпочтительно - от 220°C до 240°C.
15. Способ по п. 11 или 12, отличающийся тем, что термофиксацию осуществляют посредством каландрирования валами, нагреваемыми до температуры, составляющей от 190°C до 250°C.
16. Способ по п. 11 или 12, отличающийся тем, что неорганические волокна (32) являются стекловолокнами.